(57)【特許請求の範囲】
【請求項１】
下記（ａ）工程及び（ｂ）工程
（ａ）工程：ジルコニウム塩と第４級アンモニウム炭酸塩とを含む水溶液を６０〜１１０℃で加熱する工程、
（ｂ）工程：水溶液を１１０〜２５０℃で水熱処理を行う工程、
を含む方法で得られたジルコニアゾル、耐火物粉末及び有機塩基のカルボン酸塩を含む精密鋳造鋳型用スラリーであって、前記有機塩基はトリエチルアミン、イソプロピルアミン、ジイソプロピルアミン、アンモニア及び水酸化テトラメチルアンモニウムからなる群から選ばれる少なくとも１種であり、かつ前記カルボン酸は酢酸、シュウ酸、フタル酸、イソフタル酸、テレフタル酸、クエン酸及びアジピン酸からなる群から選ばれる少なくとも１種である、精密鋳造鋳型用スラリー。
【請求項２】
ジルコニアゾルが前記（ａ）工程及び（ｂ）工程のあとに、更に洗浄を行う方法により得られたゾルである請求項１に記載の精密鋳造鋳型用スラリー。
【請求項３】
洗浄後のｐＨが８〜１１であるジルコニアゾルを用いる請求項２に記載の精密鋳造鋳型用スラリー。
【請求項４】
ジルコニウム塩が、オキシジルコニウム塩である請求項１に記載の精密鋳造鋳型用スラリー。
【請求項５】
ジルコニウム塩が、オキシ炭酸ジルコニウムである請求項１に記載の精密鋳造鋳型用スラリー。
【請求項６】
第４級アンモニウム炭酸塩が、（ＮＲ4）2ＣＯ3、ＮＲ4ＨＣＯ3又はこれらの混合物（ただし、Ｒは水素又は炭素数１〜１８のアルキル基である。）である請求項１に記載の精密鋳造鋳型用スラリー。
【請求項７】
耐火物粉末が、ジルコニア、イットリウム部分安定化ジルコニア、カルシウム部分安定化ジルコニア、マグネシウム部分安定化ジルコニア、ハフニウム部分安定化ジルコニア、ジルコン、酸化セリウム、酸化アルミニウム、酸化カルシウム、酸化マグネシウム、二酸化ケイ素、炭化ケイ素、窒化ケイ素、サイアロン、酸化クロム、酸化亜鉛、酸化イットリウムからなる群から選ばれる１種又は２種以上である請求項１に記載の精密鋳造鋳型用スラリー。
【発明の詳細な説明】
【技術分野】
【０００１】
本願発明はセラミックシェルからなる精密鋳造鋳型の作成に用いるスラリーに係わり、アルカリ性で安定なジルコニアゾルを用いた鋳型の作成において、時間が経過しても粘度が安定した精密鋳造鋳型用スラリーを提供するものである。
【背景技術】
【０００２】
従来、精密鋳造鋳型の作成におけるバインダーとしては、水性シリカゾル、ジルコニアゾル等の酸化物ゾル、炭酸ジルコニウムアンモニウム、酢酸ジルコニル等の無機塩の水溶液が用いられている。近年チタン合金等に代表される活性金属の精密鋳造が実施されており、精密鋳造鋳型用バインダーとしてジルコニアゾル、塩基性無機塩、炭酸ジルコニウムアンモニウム等を使用した方法が提案されている。
【０００３】
初層スラリーのバインダーとして、炭酸ジルコニウムアンモニウムを使用した方法が記載されている（特許文献１参照）。
【０００４】
初層スラリーのバインダーとして、酢酸ジルコニルを使用した方法が記載されている（特許文献２参照）。
【０００５】
精密鋳造鋳型に用いるバインダーとして、分散安定剤にヒドロキシル基を持つ水溶性有機酸及びヒドロキシル基を少なくとも２個持つ水溶性有機化合物の中から選ばれた少なくとも１種の化合物を含有し、ｐＨ１０から１４であるジルコニアゾルを用いることが記載されている（特許文献３参照）。
【特許文献１】特開２００１−１８０３３号公報
【特許文献２】特開２０００−１２６８４５号公報
【特許文献３】特許第２９００３５８号公報
【発明の開示】
【発明が解決しようとする課題】
【０００６】
精密鋳造鋳型の作成方法が種々提案されており、バインダーとしては、前述の炭酸ジルコニウムアンモニウム、酢酸ジルコニル等の水溶液又は酸性ジルコニアゾルに分散安定剤を添加したゾルを使用することが開示されている。これらの方法で用いられるバインダーは高価であり、かつバインダーの固形分濃度が低いため、最適な鋳型強度が得られないことから、これらバインダーは、表面のアルファケースの発生を抑えるための初層スラリー又は２層目のスラリーに使われる。
【０００７】
また、酸性の塩基性塩や酸性ジルコニアゾルに分散安定剤を添加して得た酸化物ゾルをバインダーとして適用する場合、酸化物ゾルに含まれる酸による装置の腐食が起こりやすいという問題があるため、酸性のバインダーは使用が制限される。よって、中性又はアルカリ性領域で安定なジルコニアゾルが望まれている。
【０００８】
精密鋳造の鋳型造型工程では、ワックスを鋳型模型として、バインダー及び耐火物粉末を主成分としたスラリーを鋳型模型に塗布した後、更に耐火物粉末を振りかけて乾燥する工程を数回繰り返して鋳型を作成する。この際、スラリーの粘度が経時的に変化すると、付着させるスラリー量が変化して均一な鋳型ができないため、スラリー粘度を一定に合わせる必要がある。このとき、粘度調整は揮発した水分やその水分量に見合ったバインダーを添加するが、これらの添加量が多すぎるとバインダーとフィラーとの比率が適切な範囲から外れて、鋳型の厚みが薄くなり、鋳型のクラック発生、強度不足等の不具合が生じる。精密鋳造鋳型の作成には、用いるスラリーの粘度が長時間安定でほとんど変化しないことが工程上重要である。
【０００９】
また、バインダーとして用いた酸化物ゾルに含まれるカウンターイオンがスラリー中の耐火物粉末に吸着され、あるいは耐火物粉末から酸化物ゾルの安定性を阻害するイオンが溶出されて、酸化物ゾルの安定性を阻害することがある。このため鋳型の強度が低下し、脱ロウ時やその後の鋳型焼成時に鋳型にクラックが発生する、溶融金属の鋳込み時に鋳型がその重量に耐え切れずに破損するといった不具合が発生する。
【００１０】
本願発明は、精密鋳造鋳型の製造に用いる鋳型作成用スラリーに、ジルコニアゾルと有機塩基のカルボン酸塩を用いることにより、スラリー粘度が安定であり、可使時間が長いスラリーを提案しようとするものである。
【課題を解決するための手段】
【００１１】
本発明は第１観点として、下記（ａ）工程及び（ｂ）工程
（ａ）工程：ジルコニウム塩と第４級アンモニウム炭酸塩とを含む水溶液を６０〜１１０
℃で加熱する工程、
（ｂ）工程：水溶液を１１０〜２５０℃で水熱処理を行う工程、
を含む方法で得られたジルコニアゾル、耐火物粉末及び有機塩基のカルボン酸塩を含む精密鋳造鋳型用スラリーであって、前記有機塩基はトリエチルアミン、イソプロピルアミン、ジイソプロピルアミン、アンモニア及び水酸化テトラメチルアンモニウムからなる群から選ばれる少なくとも１種であり、かつ前記カルボン酸は酢酸、シュウ酸、フタル酸、イソフタル酸、テレフタル酸、クエン酸及びアジピン酸からなる群から選ばれる少なくとも１種である、精密鋳造鋳型用スラリーである。
第２観点として、ジルコニアゾルが前記（ａ）工程及び（ｂ）工程のあとに、更に洗浄を行う方法により得られたゾルである第１観点に記載の精密鋳造鋳型用スラリーである。
第３観点として、洗浄後のｐＨが８〜１１であるジルコニアゾルを用いる第２観点に記載の精密鋳造鋳型用スラリーである。
第４観点として、ジルコニウム塩が、オキシジルコニウム塩である第１観点に記載の精密鋳造鋳型用スラリーである。
第５観点として、ジルコニウム塩が、オキシ炭酸ジルコニウムである第１観点に記載の精密鋳造鋳型用スラリーである。
第６観点として、第４級アンモニウム炭酸塩が、（ＮＲ4）2ＣＯ3、ＮＲ4ＨＣＯ3又はこれらの混合物（ただし、Ｒは水素又は炭素数１〜１８のアルキル基である。）である第１観点に記載の精密鋳造鋳型用スラリーである。
第７観点として、耐火物粉末が、ジルコニア、イットリウム部分安定化ジルコニア、カルシウム部分安定化ジルコニア、マグネシウム部分安定化ジルコニア、ハフニウム部分安定化ジルコニア、ジルコン、酸化セリウム、酸化アルミニウム、酸化カルシウム、酸化マグネシウム、二酸化ケイ素、炭化ケイ素、窒化ケイ素、サイアロン、酸化クロム、酸化亜鉛、酸化イットリウムからなる群から選ばれる１種又は２種以上である第１観点に記載の精密鋳造鋳型用スラリーである。
【発明の効果】
【００１２】
本願発明の精密鋳造鋳型用スラリーは、チタン合金等の活性金属を鋳造するための鋳型の製造に好適であり、スラリー粘度の長期安定性に優れるため、スラリーの付着量が均一となり、所望の強度の精密鋳造鋳型を製造することができる。
【００１３】
また本願発明の精密鋳造鋳型用スラリーは可使時間が長いため、スラリーの劣化を補うための新しいスラリーの注ぎ足し頻度を低減することができるため、生産効率を高めることができ、原材料を節約することができる。
【００１４】
更に本願発明の精密鋳造鋳型用スラリーにより製造された精密鋳造鋳型を用いてチタン合金等の活性金属を鋳造するとアルファケースと呼ばれる酸化層の欠陥がない金属を得ることができる。
【発明を実施するための最良の形態】
【００１５】
本願発明の精密鋳造鋳型用スラリーは、スラリーの可使時間が長いことが特徴であり、ジルコニアゾル、耐火物粉末及び有機塩基のカルボン酸塩を含む精密鋳造鋳型用スラリーである。
【００１６】
本願発明の精密鋳造鋳型用スラリーに用いられるジルコニアゾルは、特に制限はなく、市販のジルコニアゾルを用いることができるが、スラリーの安定性、装置の腐食防止の観点からアルカリ性のジルコニアゾルであることが好ましい。ジルコニアゾルは、ＺｒＯ2成分単独の他、カルシウム、マグネシウム、イットリウム等がドープされ、部分安定化されたジルコニアゾルでもよい。
【００１７】
アルカリ性ジルコニアゾルとしては、（ａ）第４級アンモニウム炭酸塩を含む水性媒体中でジルコニウム塩を６０〜１１０℃で加熱する工程、及び（ｂ）１１０〜２５０℃で水熱処理を行う工程を含む方法で得られたジルコニアゾルを用いると更に好ましい。
【００１８】
アルカリ性ジルコニアゾルを製造する際に使用する特に好ましい第４級アンモニウム炭酸塩としては、（ＮＲ4）2ＣＯ3、ＮＲ4ＨＣＯ3等が挙げられ、これらを単独で又は混合物として用いることができる。Ｒは、水素又は炭素数１〜１８の炭化水素基を有するものがあげられる。炭化水素基は飽和又は不飽和の鎖式炭化水素基、脂環式又は芳香族の環式炭化水素基が例示される。例えば、飽和又は不飽和の鎖式炭化水素基としてはメチル基、エチル基、ｎ−プロピル基、イソプロピル基、オクチル基、デシル基、オクタデシル基、エチニル基、プロペニル基等が挙げられる。また、環式炭化水素基としてはフェニル基、トリル基、スチリル基、ベンジル基、ナフチル基、アントリル基等が挙げられる。好ましい炭化水素基は、炭素数１〜炭素数４の炭化水素基であり、例えばメチル基、エチル基、ｎ−プロピル基、イソプロピル基が挙げられる。第４級アンモニウム炭酸塩としては、炭酸水素テトラメチルアンモニウムがより好適に使用できる。
【００１９】
本願発明においてジルコニアゾルの製造に用いられる第４級アンモニウム炭酸塩は、３０〜６０質量％水溶液として入手可能であり、特に第４級アンモニウム炭酸塩を水酸化第４級アンモニウム換算で４４．５質量％含有する水溶液は市販品として容易に入手可能である。
【００２０】
本願発明の精密鋳造鋳型用スラリーに用いられるジルコニアゾルとしては、アルカリ性ジルコニアゾルが特に好ましい。アルカリ性ジルコニアゾルを製造する方法において、原料として用いられるジルコニウム塩としては、オキシ塩化ジルコニウム、オキシ炭酸ジルコニウム等のオキシジルコニウム塩が用いられる。特にオキシ炭酸ジルコニウムが好ましく用いられる。
【００２１】
本願発明の精密鋳造鋳型用スラリーに好ましく用いられるアルカリ性ジルコニアゾルは以下の（ａ）工程及び（ｂ）工程を含む方法により製造することができる。
【００２２】
（ａ）工程は、第４級アンモニウム炭酸塩を含む水性媒体中でジルコニウム塩を６０〜１１０℃で加熱する工程である。（ａ）工程に用いられる水性媒体のｐＨは９〜１２であり、この水性媒体中の第４級アンモニウム炭酸塩の含有量は、１０〜３５質量％である。また、ジルコニウム塩はこの水性媒体中でＺｒＯ２として５〜２０質量％である。
【００２３】
第４級アンモニウム炭酸塩を含む水性媒体は、水に第４級アンモニウム炭酸塩を溶解して調製する。調製される第４級アンモニウム炭酸塩水溶液の液性はアルカリ性を示す。
【００２４】
（ａ）工程では加熱温度が６０℃未満では十分な加水分解が進行せずに、これらを水熱処理しても安定なアルカリ性ジルコニアゾルは得られない。また、（ａ）工程が１１０℃より高いと、ジルコニウム塩の加水分解において熟成時間を十分取らないまま高温の水熱処理を行うことになるため、均一なジルコニアゾルが得られにくく、好ましくない。（ａ）工程は、通常１〜２０時間行われる。
【００２５】
（ｂ）工程は、（ｂ）工程後に１１０〜２５０℃で水熱処理を行う工程である。１１０℃未満では十分な水熱処理を行うことができず、また２５０℃を超えると大規模な水熱処理設備が必要となる。
【００２６】
水熱処理はオートクレーブ装置を用いて行われる。（ｂ）工程は通常１〜２０時間で行われる。この水熱処理工程を経て、ジルコニウム塩の加水分解物がコロイド状のジルコニア粒子となる。前記（ａ）工程及び（ｂ）工程により得られるジルコニア粒子は、透過型電子顕微鏡観察により２０〜３００ｎｍの範囲のものである。
【００２７】
前記（ａ）工程及び（ｂ）工程により得られるコロイド状のジルコニア粒子の分散液は、ｐＨ８〜１２のアルカリ性である。該分散液は、このままでもジルコニアゾルとして使用できる。
【００２８】
該分散液は更に（ｃ）工程として、限外ろ過装置等を用いて純水による洗浄を行うことにより、不要な塩類が除去され、高純度のアルカリ性ジルコニアゾルを得ることができる。
【００２９】
この（ｃ）工程を経て得られるアルカリ性ジルコニアゾルは、ｐＨ８〜１１、コロイド状ジルコニア粒子の比表面積５０〜３００ｍ２／ｇ、ＺｒＯ2濃度３０〜６０質量％、電導度２０００〜１００００μＳ／ｃｍ、粘度１〜３０ｍＰａ・ｓの物性値を有するものである。また、コロイド状ジルコニア粒子の粒子径分布は（透過型電子顕微鏡観察で）２０〜３００ｎｍの範囲である。
【００３０】
前記（ａ）工程及び（ｂ）工程により得られる、好ましくは更に（ｃ）工程を経て得られるアルカリ性ジルコニアゾルは、５０℃で１ヶ月以上安定に存在する。
【００３１】
本願発明の精密鋳造鋳型用スラリーに用いられるアルカリ性ジルコニアゾルは、所望により水酸化ナトリウム、水酸化カリウム、水酸化リチウム、アンモニア等の水溶性無機塩基、ｎ−プロピルアミン、モノエタノールアミン、トリエタノールアミン等のアミン、水酸化モノメチルトリエチルアンモニウム、水酸化テトラメチルアンモニウム等の水溶性有機塩基等を含有することができる。
【００３２】
本願発明の精密鋳造鋳型用スラリーは、ジルコニアゾル、耐火物粉末及び有機塩基のカルボン酸塩を含むスラリーである。耐火物粉末としてはジルコニア、イットリウム部分安定化ジルコニア、カルシウム部分安定化ジルコニア、マグネシウム部分安定化ジルコニア、ハフニウム部分安定化ジルコニア、ジルコン、酸化セリウム、酸化アルミニウム、酸化カルシウム、酸化マグネシウム、二酸化ケイ素、炭化ケイ素、窒化ケイ素、サイアロン、酸化クロム、酸化亜鉛、酸化イットリウム等の耐火物粉末の１種又は２種以上を使用することができる。
【００３３】
また、鋳型の補強材としてスタッコと呼ばれる、耐火物粉末よりも粒子径の大きい耐火物が使用されるが、スタッコは前記耐火物粉末と同じ種類の耐火物を使用することができる。
【００３４】
また必要に応じて各種添加剤をスラリーに加えることができる。ワックスとの濡れ性を改良するための界面活性剤や発生する泡を除くための消泡剤、鋳造後の鋳物の金属結晶の方向性を安定化させるための結晶方向安定化剤、通気度や生型強度を上げるための樹脂エマルジョンや有機物、スラリーの粘度を調整するための増粘剤、スラリーの長期安定化を図るためのｐＨ調整剤、スラリー中のバインダー濃度を安定に保つための純水、バインダーの増量剤としての塩基性無機塩類等は、スラリー製造時及び鋳型作成中のスラリーに任意に添加することができる。これらの添加物について、焼成後の鋳型に残存し且つアルファケース（活性金属表面にできる酸化層）の原因となるシリカ、リン酸等の成分は添加剤として用いることができない。
【００３５】
さらに本願発明の精密鋳造鋳型用スラリーを用いて、アルファケースを発生させない十分な厚みの鋳型層を作成し、その後、通常の鉄系金属の精密鋳造に使用されるシリカゾル等のバインダーを用いた精密鋳造用スラリー、スタッコ等を用いて、強度補強のためのバックアップ層を形成してもよい。
【００３６】
本願発明の精密鋳造鋳型用スラリーにおいて、スラリーの粘度安定化剤として有機塩基のカルボン酸塩が効果的である。スラリーの粘度安定化剤として、カルボン酸を単独で用いるとゾル又はスラリーのｐＨを低下させ、且つ第４級アンモニウムイオン、アルカリ金属イオン等のジルコニアゾルを安定化している陽イオンと反応するため好ましくない。また、スラリーの粘度安定剤として有機塩基を単独で用いてもスラリーの粘度を低下させる効果が少ないため、好ましくない。
【００３７】
本願発明の精密鋳造鋳型用スラリーの粘度安定剤として用いる有機塩基のカルボン酸塩を構成するカルボン酸としては、蟻酸、酢酸、プロピオン酸、酪酸、吉草酸等の脂式カルボン酸、酒石酸、シュウ酸、マロン酸、コハク酸等の脂式ジカルボン酸、安息香酸、フタル酸、イソフタル酸、テレフタル酸、サリチル酸等の芳香族カルボン酸、ピルビン酸などのオキソカルボン酸、乳酸、リンゴ酸、クエン酸、フマル酸、マレイン酸、グルタル酸、アジピン酸等が挙げられ、これらを少なくとも１種又は２種以上含むことができる。前記カルボン酸は複数の種類のカルボン酸が混合されても特にスラリーの安定性が劣化する等の悪影響を及ぼさない。本願発明の精密鋳造鋳型用スラリーを使用する際の臭いやスラリー調製の際の溶解性などの観点から、シュウ酸及びクエン酸が特に好ましい。
【００３８】
本願発明の精密鋳造鋳型用スラリーの粘度安定剤として用いる有機塩基のカルボン酸塩を構成する有機塩基としては、モノメチルアミン、ジメチルアミン、トリメチルアミン、モノエチルアミン、ジエチルアミン、トリエチルアミン、ｎ−プロピルアミン、イソプロピルアミン、N−メチルエチルアミン、ｎ−ブチルアミン、イソブチルアミン、ｔ−ブチルアミン、ｓｅｃ−ブチルアミン、ｎ−ペンチルアミン、メチルブチルアミン、エチルプロピルアミン、ｎ−ヘキシルアミン、シクロヘキシルアミン、ジイソプロピルアミン、ｎ−へプチルアミン、ジイソブチルアミン、２−エチルヘキシルアミン、アリルアミン、ジアリルアミン、トリアリルアミン、エタノールアミン、n-プロパノールアミン、イソプロパノールアミン、４−アミノ−１−ブタノール、２−アミノ−１−ブタノール、１−アミノ−２−ブタノール、エチレンジアミン、１，３−プロパンジアミン、１，４−ブタンジアミン、１，６−ヘキサメチレンジアミン、フェニルアミン、ジフェニルアミン、アンモニア、水酸化テトラメチルアンモニウム、水酸化テトラ−ｎ−ブチルアンモニウム、水酸化トリメチルベンジルアンモニウム、水酸化モノメチルトリエチルアンモニウム等が挙げられ、これらを少なくとも１種又は２種以上含むことができる。前記有機塩基は複数の種類の有機塩基が混合されても特にスラリーの安定性が劣化する等の悪影響を及ぼさない。本願発明の精密鋳造鋳型用スラリーを使用する際の臭いやスラリー調製の際の溶解性、危険性等の観点から、第４級アンモニウム、特に水酸化モノメチルトリエチルアンモニウム、水酸化テトラメチルアンモニウム、水酸化テトラ−ｎ−ブチルアンモニウムが好ましい。
【００３９】
本願発明の精密鋳造鋳型用スラリーに用いられる粘度安定剤の添加量は、スラリーの要求粘度により変わるが、粘度安定剤添加の前後でスラリーのｐＨの変動が２以内となる量を入れることができる。本願発明精密鋳造鋳型用スラリーに用いられるジルコニアゾルは、好ましくはｐＨが８〜１１であるため、粘度安定剤を添加した後のスラリーのｐＨは６〜１３であることが更に好ましい。
【００４０】
また多量の粘度安定剤を添加すると、スラリー中でバインダー成分であるジルコニアゾル濃度が低くなりすぎて、鋳型強度が低下するため、スラリー中のバインダー成分としてＺｒＯ2１０〜５０質量％を維持できる量にすることが好ましい。スラリー中のバインダー成分としてＺｒＯ2２０〜５０質量％を維持することが更に好ましい。
【００４１】
本願発明の精密鋳造鋳型用スラリーに用いられる粘度安定剤は、予めカルボン酸と有機塩基を混合して得たものをジルコニアゾル、耐火物粉末の混合スラリーに添加しても良いし、ジルコニアゾル、耐火物粉末の混合スラリーに有機塩基を加えた後、カルボン酸水溶液を添加しても良い。より好ましくは、予めカルボン酸と有機塩基を混合して有機塩基のカルボン酸塩水溶液を調製し、未溶解物、析出物等がないように完全溶解した水溶液を得た後に、ジルコニアゾル、耐火物粉末の混合スラリーにこの完全溶解した有機塩基のカルボン酸塩水溶液を添加する。完全溶解した有機塩基のカルボン酸塩水溶液の添加量は、スラリー中のバインダー成分であるジルコニアゾル濃度が維持できる量とすればよい。
【実施例】
【００４２】
製造例１  ジルコニアゾルの調製
３リットルのガラス製容器に炭酸水素テトラメチルアンモニウム水溶液（多摩化学工業（株）製、水酸化テトラメチルアンモニウム換算で４４．５質量％含有する。）１３０６．１ｇと純水５９２．２ｇとを投入し希釈水溶液とした。この水溶液を攪拌しながら９５℃まで加熱した後、炭酸ジルコニル粉末（ＺｒＯＣＯ3）（第一稀元素化学工業（株）製、ＺｒＯ2として４２．１質量％含有する。）８０１．７ｇを水溶液中に徐々に添加した。添加終了後、更に１０５℃まで加熱し、更に１０５℃で６時間熟成した。熟成終了時点では混合液はスラリー状分散液であり、ＺｒＯ2として１２．５質量％、ｐＨ１０．６であった。このスラリー状分散液を３リットルのステンレス製オートクレーブ容器に移し替え、攪拌下１４０℃で３時間の水熱合成反応を行った。この反応の生成物は、未溶解物がなく完全にゾルの状態であった。得られたゾルは、ＺｒＯ2１２．５質量％、ｐＨ９．８であった。次いでこのゾルを、限外ろ過装置を使用して純水を徐々に添加しながら洗浄及び濃縮を行ったところ、ＺｒＯ2濃度４０．６質量％の高濃度のジルコニアゾルが得られた。このジルコニアゾルは、比重１．５４０、ｐＨ８．９、粘度４．１ｍＰａ・ｓ、水酸化テトラメチルアンモニウム濃度（滴定法）１．０質量％、水５８％、透過型電子顕微鏡観察によるコロイド状ジルコニア粒子の粒子径は２０〜１５０ｎｍ、動的光散乱法による粒子径は７７ｎｍであった。また、このジルコニアゾルは沈降物がなく、５０℃の条件下で１ヶ月以上安定であった。
【００４３】
実施例１
２リットルのガラスビーカーに純水３００ｇ、酢酸（ダイセル化学工業（株）製、ＣＨ3ＣＯＯＨ濃度８０質量％）２６７ｇ及びジイソプロピルアミン（関東化学（株）製、９９．６質量％）３６０ｇを投入し、酢酸ジイソプロピルアミン水溶液（粘度安定化剤Ｎｏ．１）を調製した。調製された酢酸ジイソプロピルアミン水溶液は、室温で１ヶ月以上安定であり、析出物等の発生は起こらなかった。
【００４４】
次に２０リットルのプラスチック容器を用いて製造例１で得られたジルコニアゾル１．８ｋｇと粘度安定剤としての酢酸ジイソプロピル水溶液４７ｇとを混合し、更に耐火物粉末として、カルシウム部分安定型ジルコニア粉末（ジルボンＧ＃３２５、福島製鋼（株）製）６．３ｋｇを添加し、攪拌機で２４時間混合して、スラリーＮｏ．１を調製した。得られたスラリーＮｏ．１は、固形分８６．２質量％、ｐＨ７．６８、２３℃における粘度（ザーンカップＮｏ．４粘度）３３．６秒であった。スラリーＮｏ．１は、室温で密閉容器中１ヶ月静置後、約３時間再分散してザーンカップ粘度を測定した。静置１ヶ月後のザーンカップ粘度は３３．９秒であった。
【００４５】
実施例２〜１７
実施例１と同様の方法で表１に示した粘度安定剤を調製した。更に実施例１と同様の方法で、表２に示したジルコニアゾル、フィラー、粘度安定剤を混合してスラリーＮｏ．２〜Ｎｏ．１７を調製した。スラリー調製直後及び密閉容器中１ヶ月静置後の２３℃におけるザーンカップ粘度の測定結果を表３に示した。スラリーＮｏ．２〜Ｎｏ．１７は、いずれも調製直後に対して密閉容器中１ヶ月静置後のザーンカップ粘度は殆ど変化がなく、スラリーの粘度は長期間安定であった。
【００４６】
実施例１８
２０リットルのプラスチック容器を用いて製造例１で得られたジルコニアゾル１．８ｋｇと耐火物粉末であるカルシウム部分安定型ジルコニア粉末（ジルボン＃３２５、福島製鋼（株）製）６．３ｋｇを添加し、攪拌機で１０分混合した後、有機塩基としてジイソプロピルアミン（関東化学（株）製、９９．６％）１８２ｇ、カルボン酸として酢酸（ダイセル化学工業（株）製、ＣＨ3ＣＯＯＨ濃度８０質量％）１３５ｇを順次添加した。添加後、攪拌機で更に２４時間混合して、スラリーＮｏ．１８を調製した。得られたスラリーＮｏ．１８は、固形分８３．５質量％、ｐＨ７．６４、２３℃における粘度（ザーンカップＮｏ．４粘度）３３．５秒であった。スラリーＮｏ．１８は、室温で密閉容器中１ヶ月静置後、約３時間再分散してザーンカップ粘度を測定した。静置１ヶ月後のザーンカップ粘度は３３．７秒であった。
【００４７】
実施例１９〜３３
実施例１８と同様の方法で表２に示したジルコニアゾル、フィラー、有機塩基、カルボン酸を混合してスラリーＮｏ．１９〜Ｎｏ．３３を調製した。スラリー調製直後及び密閉容器中１ヶ月静置後の２０℃におけるザーンカップ粘度の測定結果を表３に示した。スラリーＮｏ．１９〜Ｎｏ．３３は、いずれも調製直後に対して密閉容器中１ヶ月静置後のザーンカップ粘度は殆ど変化がなく、スラリーの粘度は長期間安定であった。
【００４８】
比較例１〜１６
２０リットルのプラスチック容器を用いて、製造例１で調製したジルコニアゾルと表４に示した添加剤（カルボン酸、有機塩基又は無機塩）、フィラーを攪拌機で２４時間混合して、比較スラリーＮｏ．１〜Ｎｏ．１６を調製した。比較スラリーＮｏ．１〜Ｎｏ．１６の調製直後及び密閉容器中１ヶ月静置後のザーンカップ粘度の測定をおこなった。測定結果を表３に示した。比較スラリーＮｏ．１〜Ｎｏ．１６は、密閉容器中１ヶ月静置後にいずれのスラリーも固化又はザーンカップ粘度で６０秒以上となり、鋳型作成ができない状態であった。
【００４９】
【表１】
0005110276.tif 000002
【００５０】
【表２】
0005110276.tif 000003
【００５１】
【表３】
0005110276.tif 000004
【産業上の利用可能性】
【００５２】
本願発明の精密鋳造鋳型用スラリーにより得られる精密鋳造鋳型は強度が高く、アルファケースと呼ばれる酸化層の欠陥を生じることがなく、チタン合金などの活性金属を鋳造するための鋳型に好適である。本願発明の精密鋳造鋳型用スラリーは長期間粘度が安定であり、均一な厚みと強度を有する精密鋳造鋳型の作製に利用することができる。